(57)【特許請求の範囲】
【請求項１】
出光側にレンズフィルムを有し、且つ光を拡散する拡散フィルム及び該レンズフィルムをこの順に配置した面光源であって、
該レンズフィルムは、透明基材フィルム上に凹レンズ或いは凸レンズからなるレンズ層が設けられ、該レンズ層とは反対側の該透明基材フィルムの面にハードコート層が設けられ、且つ該ハードコート層が該拡散フィルム側に面して配置されたことを特徴とする面光源。
【請求項２】
請求項１記載の面光源を備えたことを特徴とする液晶表示装置。
【発明の詳細な説明】
【０００１】
【発明の属する技術分野】
本発明は、ワープロ、コンピュータ、テレビなどのディスプレイ、液晶表示装置、道路標識、看板等の商業ディスプレイ等の表示装置等に用いられるレンズフィルムに関し、特に、レンズフィルムの裏面の傷を補修し、耐スクラッチ性を向上させたレンズフィルム、面光源及び液晶表示装置に関する。
【０００２】
【従来の技術】
パソコン、ワープロなど電子機器のディスプレイにその他種々の商業ディスプレイなどの部品として組み込むレンズフィルムは、導電性層基材フィルムの一方の面をエンボス成形、あるいは透明基材フィルムに設けた熱可塑性樹脂や紫外線硬化型樹脂などを賦型硬化したレンズ層が設けられていた。そして、これらのレンズフィルムは面光源を有する液晶表示装置などに組み込まれて使用されていた。
【０００３】
従来、レンズフィルムは透明基材フィルム上に、レンズ効果を持つ凹凸の樹脂層からなるレンズ層を設けることにより製造されていた。レンズフィルムに使用される透明基材フィルムは納入時に既に傷が付いている場合があった。ところで、レンズ層を設ける側の透明基材フィルムの表面に付いた傷はレンズ樹脂層により埋められて目立たなくなるが、透明基材フィルムの裏面に付いた傷は該レンズフィルムを面光源上に組み込んで最終製品とした場合でも傷がはっきりと残ってしまうという問題があった。
【０００４】
また、レンズフィルムの製造工程中、製品となったレンズフィルムの搬送中或いは、レンズフィルムを使用して最終製品を組み立て中に傷が付くことがあるが、このような場合も上記と同様に最終製品に傷が残っていた。
【０００５】
このような傷を有するレンズフィルムを使用して最終製品、例えば、面光源を有する液晶表示装置に組み込んだ場合、表面を目視するとこれらの傷が確認されるため、最終製品の商品価値が低下するという問題があった。
【０００６】
一方、このような傷からレンズフィルムを保護する目的で、従来、レンズフィルムの裏面に保護フィルムを設けることがあったが、このようなレンズフィルムを用いて最終製品を組み立てる場合、レンズフィルムを覆っている保護フィルムを剥離して使用した際に、剥離静電気が発生し、そのため最終製品に異物を付着させる問題があった。
【０００７】
また、２枚のレンズフィルムがもつプリズム形状の稜線を直交するようにして使用することが多く行われている。このとき、下のレンズフィルムのプリズム面と、上のレンズフィルムの基材のフラット面とが静電気の影響で部分的に密着し、液晶表示装置に組み込んだ後においても、この密着ムラが表示画像の不良の原因となる問題があった。
【０００８】
静電気の発生を防止するために、凹又は凸形状をもつレンズの表面に帯電防止剤を塗工して導電性層を設ける試みもなされているが、導電性層を均一の膜に設けることは技術的に難易度が高く、レンズフィルムの外観、更に液晶表示装置の画像が不均一となり、光学特性を著しく損なったり、導電性層が脱落したりするなどの問題があった。
【０００９】
また、金属蒸着などによる導電性薄膜層の形成技術も開示されてはいるが、凹又は凸形状をもつレンズの表面ヘ蒸着を均一に設けることが困難であり、光学特性のバラツキと、コスト面からも高いという問題があった。
【００１０】
【発明が解決しようとする課題】
そこで本発明は、レンズフィルムの裏面に耐擦傷性を付与し、合わせて既に付いている傷に対しても補修を行うことができ、傷が原因となる最終製品の商品価値の低下を防止し、且つレンズフィルムとして重要な性質である透明度を損なうことのないレンズフィルムを提供すること、該レンズフィルムを適用した面光源、及び該面光源を有する液晶表示装置を提供することを目的とする。
【００１１】
付随的な本発明の目的は、上記目的に加え、静電気が原因で発生する異物付着や、２枚のレンズフィルムがもつプリズム形状の稜線を直交して使用する際にみられる密着ムラなどを解消する導電性層をもつレンズフィルムを提供すること、該レンズフィルムを適用した面光源、及び該面光源を有する液晶表示装置を提供することを目的とする。
【００１２】
【課題を解決するための手段】
前記した問題点を解決するために、本発明の面光源は、出光側にレンズフィルムを有し、且つ光を拡散する拡散フィルム及び該レンズフィルムをこの順に配置した面光源であって、該レンズフィルムは、透明基材フィルム上に凹レンズ或いは凸レンズからなるレンズ層が設けられ、該レンズ層とは反対側の該透明基材フィルムの面にハードコート層が設けられ、且つ該ハードコート層が該光拡散フィルム側に面して配置されたことを特徴とする。
【００１３】
また、前記した付随的な目的を達成するために、本発明で用いるレンズフィルムは、透明基材フィルム上に、凹レンズ或いは凸レンズからなるレンズ層を設け、該レンズ層とは反対側の透明基材フィルムの面にハードコート層を設け、且つ、前記透明基材フィルムとレンズ層の間、又は前記透明基材フィルムとハードコート層の間の少なくとも一方に導電性層を設けたことを特徴とする。
【００１４】
前記した付随的な目的を達成するために、本発明で用いるレンズフィルムの態様は、レンズ層に導電性を付与した導電性レンズ層とすることができる。
【００１５】
前記した透明基材フィルムのレンズ層とは反対側に形成したハードコート層を異方導電性ハードコート層とすることができ、この場合、全塗膜層は表面抵抗がさらに低くなり、得られたレンズフィルムは、耐擦傷性が優れ帯電防止性が付与されたものとなる。この異方導電性ハードコート層は、層面方向の抵抗率が相対的に高く、層厚方向の抵抗率が相対的に低い異方導電性層が望ましい。前記異方導電性層は、導電性微粒子を含むハードコート用樹脂組成物からなり、該導電性微粒子の粒径が塗工厚みの１／３以上のものが望ましい。
【００１６】
本発明における導電性層の表面抵抗は１０12Ω／□以下であることが好ましい。
【００１７】
本発明で用いるレンズフィルムは、前記構成のレンズ層上にさらに静電気防止層を設けることができる。
【００１８】
本発明で用いるレンズフィルムに使用されるハードコート層は電離放射線硬化型樹脂組成物から構成される。
【００１９】
本発明で用いるレンズフィルムに使用される導電性層又は異方導電性ハードコート層に使用される導電性微粒子は、金又はニッケルで表面処理した有機化合物微粒子が好ましく使用される。
【００２０】
本発明で用いるレンズフィルムを面光源に適用する場合には、その出光側に上記レンズフィルムの受光面が配置される。該レンズフィルムが適用された面光源は、液晶表示装置に組み込むことができる。
【００２１】
【発明の実施の形態】
図１は、本発明で用いるレンズフィルムの基本構成を示し、透明基材フィルム１と、該透明基材フィルム１上に設けた凹レンズあるいは凸レンズからなるレンズ層２と、該レンズ層２とは反対側の透明基材フィルム１の面に設けたハードコート層３からなる。該レンズフィルムにおいて６が受光面であり、７が出光面である。
図２及び図３は、図１のレンズフィルムの基本構成にさらに導電性層を追加したレンズフィルムの一例を示し、透明基材フィルム１上に、凹レンズ或いは凸レンズからなるレンズ層２を設け、該レンズ層２とは反対側の透明基材フィルム１の面にハードコート層３を設け、且つ、前記透明基材フィルム１とレンズ層２の間又は前記透明基材フィルム１とハードコート層３の間の少なくとも一方に導電性微粒子５を有する導電性層４を設けてなるレンズフィルムを示す。図２は導電性層４が透明基材フィルム１に対してレンズ層２側に設けられた場合、図３はその反対側に設けられた場合を示す。
【００２２】
図４は、図１のレンズフィルムの基本構成において、レンズ層を導電性微粒子５を有する導電性レンズ層８としたものである。
【００２３】
図５は、図１のレンズフィルムの基本構成において、最表面に静電気防止層９を追加して設けたものである。
【００２４】
図６は、図３のレンズフィルムの構成において、異方導電性粒子１１を有する異方導電性層１０をさらに設けたものである。
【００２５】
上記本発明で用いるレンズフィルムにおいて、導電性層４、異方導電性層１０はハードコート層３とレンズ層２の間であれば、どこに設けてもよい。該導電性層４、異方導電性層１０は、透明基材フィルム１の一方の側ばかりでなく、両方の側に設けることができる。両方の側に導電性層４を設けた場合には、一方に設けた場合よりもより高い導電性をもたせることができる。
【００２６】
図７は、本発明で用いるレンズフィルムを用いた一例として、レンズフィルム１２を組み込んだエッジ型平面光源２０を液晶パネルに適用してなる液晶表示装置３５の断面図である。詳しくは、光源２１からの光を反射する反射フィルム２４上方に拡散パターン２３が点在する導光板２２を配置し、該導光板２２上の出光側に光を拡散する拡散フィルム２５を配置し、さらに該拡散フィルム２５上にレンズフィルム１２を受光面６を向けて配置してエッジ型平面光源２０を形成し、さらに該エッジ型平面光源２０の出光側に、下基盤３２と上基盤３１との間に液晶３０をサンドイッチした液晶パネルを組み込んで液晶表示装置３５を構成したものである。
【００２７】
図７の液晶表示装置３５の例示は、レンズフィルム１２を１枚用いた例であるが、レンズフィルム１２を２枚用いて、その稜線を直交するようにして積層したり、線状の光源２１に対してレンズフィルム１２の稜線の方向は、直交、平行あるいは任意の角度で配置することもできる。
【００２８】
図８は、本発明で用いるレンズフィルム１２のレンズ層２を形成する装置である。
【００２９】
透明基材フィルム
本発明で用いるレンズフィルムを構成する透明基材フィルムは、セルローストリアセテート、ポリエステル、ポリアミド、ポリイミド、ポリプロピレン、ポリメチルペンテン、ポリ塩化ビニル、ポリビニルアセタール、ポリメタアクリル酸メチル、ポリカーボネート、ポリウレタンなどの熱可塑性樹脂の延伸又は未延伸フィルムを使用することができる。その厚みは、フィルムがもつ剛性にもよるが、５０〜２００μｍのものが、加工性などの取扱い面からいって好ましい。
【００３０】
透明基材フィルムの表面はコロナ放電処理などの易接着処理を施すことが、積層する他の層との接着を強固に安定化するために好ましい。
【００３１】
ハードコート層
ハードコート層材料には、電離放射線硬化型樹脂、熱硬化型樹脂、熱可塑性樹脂、エンジニアリングプラスチック等を挙げることができる。電離放射線硬化型樹脂はプラスチック基材フィルムに対して膜形成作業が容易で鉛筆硬度を所望の値に容易に高めることができるので好ましい。ハードコート層の厚みは、３〜１５μｍとすることが好ましい。
【００３２】
ハードコート層に用いられる電離放射線硬化型樹脂には次のものが挙げられる。好ましくはアクリレート系官能基を持つもの、さらに好ましくは、ポリエステルアクリレート、或いはウレタンアクリレートである。前記ポリエステルアクリレートは、ポリエステル系ポリオールのオリゴマーのアクリレート又はメタアクリレート（本明細書においては以下アクリレート及び／又はメタアクリレートを（メタ）アクリレートと記載する）あるいはその混合物から構成される。また、前記ウレタンアクリレートは、ポリオール化合物とジイソシアネート化合物からなるオリゴマーをアクリレート化したものから構成される。
【００３３】
アクリレートを構成する単量体は、メチル（メタ）アクリレート、エチル（メタ）アクリレート、ブチル（メタ）アクリレート、２エチルヘキシル（メタ）アクリレート、メトキシエチル（メタ）アクリレート、ブトキシエチル（メタ）アクリレート、フェニル（メタ）アクリレートなどがある。
【００３４】
また、塗膜にさらに硬度を付与するときは多官能モノマーを併用することができる。例えば、トリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６ヘキサンジオールジ（メタ）アクリレート、ネオペンチルグリコールジ（メタ）アクリレートなどがある。
【００３５】
ポリエステル系オリゴマーは、アジピン酸とグリコール（エチレングリコール、ポリエチレングリコール、プロピレングリコール、ポリプロピレングリコール、ブチレングリコール、ポリブチレングリコールなど）やトリオール（グリセリン、トリメチロールプロパンなど）、セバシン酸とグリコールやトリオールとの縮合生成物であるポリアジペートポリオールや、ポリセバシエートポリオールなどがある。
【００３６】
ポリウレタン系オリゴマーは、ポリイソシアネートとポリオールとの縮合生成物から得ることができる。例えば、メチレン・ビス（ｐ−フェニレンジイソシアネート）、ヘキサメチレンジイソシアネート・ヘキサントリオールの付加体、ヘキサメチレンジイソシアネート、トリレンジイソシアネート、トリレンジイソシアネートトリメチロールプロパンのアダクト体、１，５−ナフチレンジイソシアネート、チオプロピルジイソシアネート、エチルベンゼン−２，４−ジイソシアネート、２，４−トリレンジイソシアネート二量体、水添キシリレンジイソシアネート、トリス（４−フェニルイソシアネート）チオフォスフエートなどから選択したものと、次のポリオールとの反応によって得られるものである。
【００３７】
ポリオールの例としては、ポリオキシテトラメチレングリコールなどのポリエーテル系ポリオール、ポリアジペートポリオール、ポリカーボネートポリオールなどのポリエステル系ポリオール、アクリル酸エステル類とヒドロキシエチルメタアクリレートとのコポリマーなどがある。
【００３８】
上記の電離放射線硬化型樹脂には、次の反応性有機ケイ素化合物を含ませることもできる。
【００３９】
該反応性有機ケイ素化合物は、一般式、Ｒm Ｓｉ（ＯＲ′）n で表せる化合物であり、ここでＲ、Ｒ′は炭素数１〜１０のアルキル基を表し、ｍ＋ｎ＝４であり、そしてｍ及びｎはそれぞれ整数である。上記一般式で表される化合物は、透明性を保持したまま基材への密着性に優れたＳｉＯ2 ゲル膜となるので透明性を損なうことなく、耐擦傷性が向上するので好ましい。
【００４０】
上記一般式で表される更に具体的な化合物には、テトラメトキシシラン、テトラエトキシシラン、テトラーｉｓｏ−プロポキシシラン、テトラ−ｎ−プロポキシシラン、テトラ−ｎ−ブトキシシラン、テトラーｓｅｃ−ブトキシシラン、テトラ−t e r t −ブトキシシラン、テトラペンタエトキシシラン、テトラペンタ−ｉｓｏ−プロポキシシラン、テトラペンタ−ｎ−プロポキシシラン、テトラペンタ−ｎ−ブトキシシラン、テトラペンタ−ｓｅｃ−ブトキシシラン、テトラペンタ−t e r t −ブトキシシラン、メチルトリメトキシシラン、メチルトリエトキシシラン、メチルトリプロポキシシラン、メチルトリブトキシシラン、ジメチルジメトキシシラン、ジメチルジエトキシシラン、ジメチルエトキシシラン、ジメチルメトキシシラン、ジメチルプロポキシシラン、ジメチルブトキシシラン、メチルジメトキシシラン、メチルジエトキシシラン、ヘキシルトリメトキシシランなどが挙げられる。
【００４１】
更に、上記の電離放射線硬化型樹脂を紫外線硬化型樹脂として使用するときは、これらの中に光重合開始剤として、アセトフェノン類、ベンゾフェノン類、ミヒラーベンゾイルベンゾエート、α−アミロキシムエステル、チオキサントン類や、光増感剤としてｎ−ブチルアミン、トリエチルアミン、トリｎ−ブチルホスフィンなどを混合して使用することができる。
【００４２】
ハードコート層の塗工の方法は、ロールコート、グラビアコート、バーコート、押出しコートなどにより塗料の特性、塗工量に応じて従来より公知の方法で行いハードコート層を形成することができる。
【００４３】
導電性層
透明基材フィルムに設ける導電性層は、導電性微粒子と熱可塑性樹脂や、反応硬化性樹脂組成物を主成分とするバインダとからなる導電性層塗工液を塗工したり、金属酸化物などを蒸若やスパッタリングなどの方法で形成する。導電性層は、基材フィルムに直接又は接着を強固にするプライマ一層を介して形成することが好ましい。また、導電性層にプライマー層の作用を持たせることもできる。また、導電性微粒子は、導電性層の表面に若干突出するようにし、その表面抵抗を１０12Ω／□以下にすることが好ましい。
【００４４】
導電性層塗工液の塗工の方法は、ロールコート、グラビアコート、バーコート、押出しコートなどが採用でき、塗料の特性、塗工量に応じて任意に選択することができる。
【００４５】
導電性層塗工液における導電性微粒子と反応硬化性樹脂組成物との組成比は、樹脂組成物を１００重量部に対して導電性徴粒子が、０．１〜１０重量部である。導電性徴粒子が、０．１重量部に満たないときは、導電性層の表面抵抗が１０12Ω／□より大きくなり、１０重量部より多いときは、導電性層の透明性が低下する原因となる。
【００４６】
本発明で用いるレンズフィルムの導電性層に使用する導電性微粒子は、アンチモンドープのインジウム・ティンオキサイド（以下、ＡＴＯと記載する。）やインジウム・ティンオキサイド（以下、ＩＴＯと記載する。）がある。
導電性層を構成する樹脂組成物は、基材フィルムとの接着がよく、樹脂組成物としての耐光性があり、耐湿性があり、また、導電性層の上に設けるレンズ層との接着がよいものから選択する。
【００４７】
塗工で形成する導電性層の厚みは、０．５〜５μｍ（本明細書における塗工量は固形分で記載する。以下同様）好ましくは１〜３μｍに形成する。０．５μｍ以下では、透明基材フィルムに形成する導電性層の表面抵抗を１０12Ω／□以下とすることができず、５μｍ以上では導電性層の透明性を失う。
【００４８】
また、導電性層が透明基材フィルムと強固に接着しなかったり、寒熱、吸脱湿などの経時的影響で接着力が低下するときは、透明基材フィルムと、導電性層との両面に接着作用をもつプライマー層を設けることが好ましい。
【００４９】
また、導電性層は透明性を有する金属又は金属酸化物を蒸着やスパッタリングにより構成することもできる。蒸着又はスパッタリングにより設ける導電性層の材料には、ＩＴＯ、ＡＴＯ、金、ニッケル、酸化亜鉛／酸化アルミニウムや、塗工にも使用されるポリピロール、ポリアニリンなどから適宜選択することができる。
【００５０】
レンズ層
本発明で用いるレンズフィルムにおけるレンズ層は、導電性層の上に適度の硬度と、賦型性をもつ熱可塑性樹脂、又は電離放射線硬化型樹脂を溶液状態で、透明基材フィルム上あるいは透明基材フィルムに設けた導電性層の面に塗工・賦型することにより構成することができる。
【００５１】
レンズ層の凹部は、凹部の厚みが０．５〜３μｍの塗膜が全面を覆うように設けることが好ましい。この場合、導電性層の上に突出した導電性微粒子は、レンズ層の樹脂に覆われて導電性層の上にレンズ層を形成するために、光を拡散するような光学特性の変化は認められない。しかしながら、レンズ層の凹部の厚みは４μｍ以下であることが好ましく、５μｍを超えると帯電防止の効果が認められなくなる。
【００５２】
本発明で用いるレンズフィルムにおけるレンズ層を構成する熱可塑性樹脂、又は電離放射線硬化型樹脂組成物は、多価アルコールなどの多官能化合物の（メタ）アクリレート（以下本明細書では、アクリレートとメタアクリレートとを（メタ）アクリレートと記載する。）などのオリゴマー又はプレポリマー及び反応性の希釈剤を比較的多量に含むものから構成する。
【００５３】
上記希釈剤としては、エチル（メタ）アクリレート、エチルヘキシル（メタ）アクリレート、スチレン、ビニルトルエン、N −ビニルピロリドンなどの単官能モノマー、並びに多官能モノマー、例えばトリメチロールプロパントリ（メタ）アクリレート、ヘキサンジオール（メタ）アクリレート、トリプロピレングリコールジ（メタ）アクリレート、ジエチレンデリコールジ（メタ）アクリレート、ペンタエリスリトールトリ（メタ）アクリレート、ジペンタエリスリトールヘキサ（メタ）アクリレート、１，６ヘキサンジオールジ（メタ）アクリレート、ネオペンチルグリコールジ（メタ）アクリレートなどが挙げられる。
【００５４】
更に、レンズ層に用いる電離放射線硬化型樹脂を紫外線硬化型樹脂として使用するときは、これらの中に光重合開始剤として、アセトフェノン類、ベンゾフェノン類、ミヒラーベンゾイルベンゾエート、α−アミロキシムエステル、チオキサントン類や、光増感剤としてn −ブチルアミン、トリエチルアミン、トリn −ブチルホスフィンなどを混合して使用する。
【００５５】
レンズ層に用いる電離放射線硬化型樹脂には、次の反応性有機ケイ素化合物を含ませることもできる。
【００５６】
該反応性有機ケイ素化合物は、一般式、Ｒm Ｓｉ（ＯＲ′）n で表せる化合物であり、ここでＲ、Ｒ′は炭素数１〜１０のアルキル基を表し、ｍ＋ｎ＝４であり、そしてｍ及びｎはそれぞれ整数である。上記一般式で表される更に具体的な化合物には、テトラメトキシシラン、テトラエトキシシラン、テトラーｉｓｏ−プロポキシシラン、テトラ−ｎ−プロポキシシラン、テトラ−ｎ−ブトキシシラン、テトラーｓｅｃ−ブトキシシラン、テトラ−t e r t −ブトキシシラン、テトラペンタエトキシシラン、テトラペンタ−ｉｓｏ−プロポキシシラン、テトラペンタ−ｎ−プロポキシシラン、テトラペンタ−ｎ−ブトキシシラン、テトラペンタ−ｓｅｃ−ブトキシシラン、テトラペンタ−t e r t −ブトキシシラン、メチルトリメトキシシラン、メチルトリエトキシシラン、メチルトリプロポキシシラン、メチルトリブトキシシラン、ジメチルジメトキシシラン、ジメチルジエトキシシラン、ジメチルエトキシシラン、ジメチルメトキシシラン、ジメチルプロポキシシラン、ジメチルブトキシシラン、メチルジメトキシシラン、メチルジエトキシシラン、ヘキシルトリメトキシシランなどが挙げられる。
【００５７】
レンズ層は、上記の電離放射線硬化型樹脂ばかりでなく、熱可塑性樹脂を用いて形成することもできる。例えば、メチルメタアクリレート、エチルメタアクリレートなどのアクリル樹脂、、ポリエチレンテレフタレート、ポリブチレンテレフタレート、ポリエチレンナフタレートなどのポリエステル、ポリカーボネートや、ポリスチレン、ポリプロピレン、ポリメチルペンテンなどのポリハイドロカーボン、６，６ナイロン、６ナイロンなどのポリアミド、エチレン・酢酸ビニル共重合体ケン化物、ポリイミド、ポリスルホン、ポリ塩化ビニル、アセチルセルロースなどの熱可塑性樹脂から選択できる。
【００５８】
電離放射線硬化型樹脂を用いてレンズ層を形成するには、図８に示すレンズ層形成装置により塗工・賦型・硬化させる。すなわち、プリズム形状などを形成してある版胴８８にポンプ８７で電離放射線硬化型樹脂をダイヘッド８６に送り版胴８８に未硬化電離放射線硬化型樹脂８２を均一に押し込む。そして他方透明基材フィルム１を直接、或いは導電性層４を設けた透明基材フィルム１を、入口ニップ８３で版胴８８に密着させ、電離放射線照射装置８５で電離放射線を照射し、硬化済電離放射線硬化型樹脂８１とする。そして、出口ニップ８４で版胴８８からレンズ層２を剥離して透明基材フィルム１上に直接或いは導電性層４を介しレンズ層２を形成して、レンズフィルム１２を得る。
【００５９】
レンズ層に用いることのできる熱可塑性樹脂は、適宜に熱安定剤、光安定剤などの添加物を加えた樹脂組成物を使用する。すなわち、透明基材フィルムに設けた導電性層に所望に応じて接着を強固にするプライマー層を設けて、加熱溶融状態で押出しコートして、冷却ロールでレンズ状に賦型したり、該熱可塑性樹脂層を押出しコート・冷却後、再加熱・溶融して賦型したりすることによりレンズフィルムを形成できる。
【００６０】
レンズ層は、プリズム形状、角錐形状、かまぼこ状、逆かまぼこ状又は半球状などの凹凸形状とすることができる。
【００６１】
【実施例】
以下、実施例により本発明を詳細に説明する。なお、以下の説明で示される事例は、本発明の範囲内の好適例に過ぎない。従って、本発明が以下に示す実施例にのみ限定されるものではない。
【００６２】
〔実施例１〕
透明基材フィルムとして厚み１２５μｍのポリエチレンテレフタレートフィルムＡ４３００（商品名，東洋紡（株）製）の一方の面に、ハードコート樹脂としてポリエステルアクリレートを主成分とする電離放射線硬化型樹脂のＰＥＴＤ−３１（商品名、大日精化（株）製）を用い、ＰＥＴＤ−３１：トルエン＝８：５に希釈して、ロールコート法にて塗膜厚が６μ（ドライ）となるように塗工し、電離放射線を照射してハードコート層を形成した。
【００６３】
次いで、前記透明基材フィルムのハードコート層とは反対側の面に、上層との密着性を良好にする目的で、メタクリル酸エステル共重合物と塩化ビニル・酢酸ビニル・ビニルアルコールの共重合体を主成分とする、プライマー樹脂組成物希釈溶液〔ケミカルマットニス用メジウム（商品名、ザ・インクテック（株）製）：ＸＥＬ硬化剤（商品名、ザ・インクテック（株）製、ＸＤＩのＴＭＰ付加体）＝１０：１の混合物を、溶剤としてメチルエチルケトン：トルエン＝１：１の混合溶剤で希釈した溶液〕をグラビアリバース塗工法により２ｇ／ｍ2 （ドライ）塗工してプライマー層を形成した。
【００６４】
次いで、レンズ層用樹脂としてＵＶ硬化型樹脂であるビスフェノールＡ系エポキシアクリレートのＺ９００２Ａ（ＪＳＲ（株）製）を用いて、図８に示すレンズ層形成装置により、塗工し、紫外線を照射してレンズピッチ５０μｍ、頂角９７度のプリズム版からなるレンズ層を形成して、平均厚み１６０μｍのレンズフィルムを得た。
【００６５】
前記工程で得られたレンズフィルムを観察したところ、元々原反に付与されていた傷は確認されなくなり、外観が良好なフィルムとなった。また、レンズフィルム裏面の耐スクラッチ性は鉛筆硬度で３Ｈであった。
【００６６】
１灯式バックライトの導光板上に拡散フィルムを載せ、さらに上記工程で得られたレンズフィルムを載せて、視野角１°での正面輝度を輝度計ＢＭ−７（商品名、トプコン（株）製）を用いて測定した。その結果、正面輝度は９１４．４ｃｄ／ｍ2 であった。
【００６７】
〔比較例１〕
前記実施例１において、ハードコート層を形成しなかった以外は全く前記実施例１と同様にして、平均厚み１５５μｍの比較例１のレンズフィルムを得た。
【００６８】
得られたレンズフィルムには、原反に付与されていた傷がそのまま確認された。またレンズフィルムの裏面の耐スクラッチ性は鉛筆硬度で２Ｂであり、前記実施例１と比較すると耐スクラッチ性は悪い。また、正面輝度は９１５．６ｃｄ／ｍ2 と前記実施例１と同程度であり、即ち、前記実施例１においてハードコート層を設けてもレンズフィルムの透明性は損なわれていない。
【００６９】
【発明の効果】
本発明によれば、レンズフィルムの裏面にハードコート層を設けることにより、レンズフィルムの製造用の透明基材フィルムに傷がついていても最終製品としたレンズフィルムには傷の存在の影響を防止することができ、レンズフィルムの製造過程、及びレンズフィルムの光学製品への組立て時において、レンズフィルムの裏面に傷がつくのを防止することができ、しかも、ハードコート層を設けても透明性が損なわれることがない。
【図面の簡単な説明】
【図１】  本発明で用いるレンズフィルムの基本構成を示す。
【図２】図１のレンズフィルムの基本構成にさらに導電性層を追加したレンズフィルムの一例を示し、導電性層が透明基材フィルムに対してレンズ層側に設けられた場合である。
【図３】図１のレンズフィルムの基本構成にさらに導電性層を追加したレンズフィルムの一例を示し、導電性層が透明基材フィルムに対してレンズ層側とは反対側に設けられた場合を示す。
【図４】図１のレンズフィルムの基本構成において、レンズ層を導電性微粒子が含有さる導電性レンズ層としたものである。
【図５】図１のレンズフィルムの基本構成において、最表面に静電気防止層を追加して設けたものである。
【図６】図３のレンズフィルムの構成において、異方導電性粒子を有する異方導電性層をさらに設けたものである。
【図７】  本発明で用いるレンズフィルムを組み込んだエッジ型平面光源を液晶パネルに適用してなる本発明の液晶表示装置の断面図である。
【図８】  本発明で用いるレンズフィルムのレンズ層を形成する装置である。
【符号の説明】
１    透明基材フィルム
２    レンズ層
３    ハードコート層
４    導電性層
５    導電性微粒子
６    受光面
７    出光面
８    導電性レンズ層
９    静電気防止層
１０  異方導電性層
１１  異方導電性粒子
１２  レンズフィルム
２０  エッジ型平面光源
２１  光源
２２  導光板
２３  拡散パターン
２４  反射フィルム
２５  拡散フィルム
３０  液晶
３１  上基盤
３２  下基盤
３５  液晶表示装置
８１  硬化済電離放射線硬化型樹脂
８２  未硬化電離放射線硬化型樹脂
８３  入口ニップ
８４  出口ニップ
８５  電離放射線照射装置
８６  ダイヘッド
８７  ポンプ
８８  版胴
【図１】
0004197760.tif 000002
【図２】
0004197760.tif 000003
【図３】
0004197760.tif 000004
【図４】
0004197760.tif 000005
【図５】
0004197760.tif 000006
【図６】
0004197760.tif 000007
【図７】
0004197760.tif 000008
【図８】
0004197760.tif 000009